FR 2012465 A1 19700320 FR 6912437 A 19690421 69 12437 1 2012465 Les polymérisats d'oléfine, par exemple le polyisobutylène, le polypropylène, et, plus particulièrement, le polyéthylène sont connus comme étant d'excellentes matières d'isolation électrique, et ce, en raison de leur résistance d'isolation électrique élevée 5 et de leur très faible angle de perte diélectrique. Toutefois, l'utilisation de ces matières pour des câbles électriques de haute tension est limitée du fait que dans le champ électrique, ces matières ont une tendance à la décharge luminescente, ce qui réduit leur résistance diélectrique, plus particulièrement lors de solli-10 citations prolongées dans le champ électrique de haute fréquence. Afin d'éliminer cet inconvénient, il est connu d'ajouter aux polymérisats d'oléfine solides, plus particulièrement au polyéthylène, des combinaisons d'hydrocarbures, de préférence aromatiques, déterminées en tant que stabilisateurs de tension. Lors de l'utili-15 sation de ces additifs, les polymérisats d'oléfine, plus particulièrement le polyéthylène, sont également appropriés pour former des matières isolantes pour des câbles de haute tension. D'autre p*rt, il est également connu d'ajouter de la suie au polyéthylène. Cette addition est prévue afin d'améliorer la ré-20 sistance à la lumière ultra-violette du polyéthylène. Lorsqu'il s'agit de polyéthylène réticulé, l'addition de suie améliore également l'aptitude au traitement et accroît la résistance au vieillissement et au froid, de même elle favorise la réaction de réti-culation. Cependant, jusqu'à présent on a défendu l'opinion que 25 lors d'une sollicitation électrique particulière telle qu'elle se présente, par exemple, dans l'isolation primaire des câbles de haute tension, de telles masses de polyéthylène remplie de suie ne pouvaient pas être prises en considération. Toutefois, on a pu constater avec surprise que l'addition de 30 suie aux polymérisats d'oléfine solides, plus particulièrement au polyéthyène, confère à ces matières une résistance aux effluves sans influencer défavorablement les autres propriétés isolantes de la matière. L'invention propose donc que pour l'isolation de câ-. bles électriques de haute tension pour lesquels une résistance éle-55 vée aux effluves est importante., les polymérisats d'oléfine solides, plus particulièrement le polyéthylène, soient additionnés de suie, et ce, en une quantité de 0,5 à 15 %. Avantageusement, la suie, ajoutée à la masse de base polyoléfinique, est répartie avec un maximum d'uniformité. Une addition d'environ 5 % de suie s'est 40 avérée particulièrement avantageuse. Il est à conseiller d'utili- bad original' , M 69 12437 2 2012465 ser de la suie de granulometrie particulièrement faible, par exemple d'une granulométrie inférieure à 300 A. EXEMPLE A un polyéthylène non-réticulé qui, suivant un procédé d'essai de MsMAHON E.I., PERKINS, I.R. IEEE PAS-83, pages 1253-1260, est percé après 0,3 minutes avec 50 kV, on Rajouté 5 % d'une suie * O de granulométrie moyenne de 126 -A, Le perçage ne s'est produit qu'après 600 minutes en utilisant un procédé d'essai absolument identique, L'utilisation de polymérisats d'oléfine additionnés de suie conformément à-1'invention est particulièrement avantageuse pour des câbles de haute tension pour des tensions supérieures à 30 kV, plus particulièrement pour des tensions supérieures à 60 kV, par exemple pour des câbles pour 100 kV et tensions supérieures. 69 12437 3 2012465 REVEND ICATIONS 1.- Polymérisats d'oléfine solides, plus particulièrement polyéthylène, caractérisés en ce qu'on y ajoute de 0,5 à 15 % de suie afin d'obtenir une isolation pour les câbles électriques de haute tension dans lesquels l'isolation doit présenter une résis- 5 tance élevée aux effluves. 2.- Polymérisats d'oléfine solides, plus particulièrement polyéthylène suivant la revendication 1, caractérisés en ce qu'on ajoute environ 5 % de suie. 3.- Polymérisats d'oléfine solides, plus particulièrement po-10 lyéthylène, suivant les revendications 1 et 2, caractérisés en ce qu'on ajoute de la suie d'une granulométrie inférieure à 300 A, 4.- Polymérisats d'oléfine solides, plus particulièrement polyéthylène suivant les revendications 1 à 3, caractérisés en ce qu'ils sont utilisés pour former l'isolation de câbles de haute 15 tension pour des tensions supérieures à 30 kV. 5.- Polymérisats d'oléfine solides, plus particulièrement polyéthylène suivant les- revendications 1 à 3, caractérisés en ce qu'ils sont utilisés pour former l'isolation de câbles de haute tension pour des te»ions de 60 W et plus.